(57)【要約】      （修正有）【課題】導電性および光透過性が高い透明導電性フィルムの提供。【解決手段】（１）透明支持体表面に、第１スズ化合物を含有する酸性水溶液を作用させた後さらに貴金属イオンを含有する水溶液を作用させることを特徴とする銀拡散転写受像材料の製造方法。（２）第１スズ化合物を含有する酸性水溶液が塩酸酸性塩化第１スズ溶液である前記（１）に記載の銀拡散転写受像材料の製造方法。（３）貴金属イオンが、銀イオンあるいはパラジウムイオンである前記（１）または（２）に記載の銀拡散転写受像材料の製造方法。【選択図】  なし【特許請求の範囲】
【請求項１】
透明支持体表面に、第１スズ化合物を含有する酸性水溶液を作用させた後さらに貴金属イオンを含有する水溶液を作用させることを特徴とする銀拡散転写受像材料の製造方法。
【請求項２】
第１スズ化合物を含有する酸性水溶液が、塩酸酸性塩化第１スズ溶液である請求項１に記載の銀拡散転写受像材料の製造方法。
【請求項３】
貴金属イオンが、銀イオンあるいはパラジウムイオンである請求項１または２に記載の銀拡散転写受像材料の製造方法。
【請求項４】
請求項１〜３のいずれかに記載の方法で製造された銀拡散転写受像材料に、ハロゲン化銀乳剤、可溶性銀錯塩形成剤、および還元剤をアルカリ液中で作用させることを特徴とする導電性銀薄膜の形成方法。
【請求項５】
請求項１〜３のいずれかに記載の方法で製造された銀拡散転写受像材料上にハロゲン化銀乳剤層を塗設し、可溶性銀錯塩形成剤、および還元剤とアルカリ液中で作用させることを特徴とする導電性銀薄膜の形成方法。
【請求項６】
請求項４または５に記載の導電性銀薄膜の形成方法であって、ハロゲン化銀乳剤を像様に露光した後、可溶性銀錯塩形成剤、および還元剤とアルカリ液中で作用させることを特徴とする透明導電性フィルム。
【発明の詳細な説明】
【技術分野】
【０００１】
本発明は、電磁波シールドフィルム、タッチパネル等の用途に用いることができる銀拡散転写受像材料からなる透明導電性フィルムに関するものである。
【背景技術】
【０００２】
近年、情報化社会が急速に発達するに伴って、情報関連機器に関する技術が急速に進歩し普及してきた。この中で、ディスプレイ装置は、テレビジョン用、パーソナルコンピューター用、駅や空港などの案内表示用、その他各種情報提供用に用いられており特に、近年プラズマディスプレイが注目されている。
【０００３】
このような情報化社会の中にあって、これらのディスプレイ装置から放射される電磁波の影響が心配されている。例えば、周辺の電子機器への影響や人体への影響が考えられている。特に、人体の健康に及ぼす影響は無視することができないものになっており、人体に照射される電磁界の強度の低減が求められ、このような要求に対して様々の透明導電性フィルム（電磁波シールドフィルム）が開発されている。例えば、特開平９−５３０３０号、特開平１１−１２６０２４号、特開２０００−２９４９８０号、特開２０００−３５７４１４号、特開２０００−３２９９３４号、特開２００１−３８８４３号、特開２００１−４７５４９号、特開２００１−５１６１０号、特開２００１−５７１１０号、特開２００１−６０４１６号公報等に開示されている。
【０００４】
これらの透明導電性フィルムの製造方法としては、銀、銅、ニッケル、インジウム等の導電性金属をスパッタリング法、イオンプレーティング法、イオンビームアシスト法、真空蒸着法、湿式塗工法によって透明樹脂フィルム上に金属薄膜を形成させる方法が一般的に用いられている。
【０００５】
また、透明導電性フィルムに求められる性能として導電性と光透過率があるが、導電性を高くするにはある程度の厚みの金属薄膜が必要であり、それによって光透過率が低下するという問題がある。従って、導電性が高くかつ光透過率が高い導電性フィルムが求められている。
【０００６】
本発明に関係する銀薄膜の形成方法は、特公昭４２−２３７４５号公報（特許文献１）にその基本的な技術が記載されている。さらに近年の透明導電性フィルムに要求される導電性と光透過率を同時に満足させること、および反射フィルムに要求される高い金属光沢を満足させるために、特開２００３−０７７３５０号公報（特許文献２）には、改良された銀薄膜形成フィルムの製造方法に関する技術が記載されている。また、ＷＯ２００４／００７８１０号報（特許文献３）には、導電性銀薄膜の細線パタンを触媒核として、金属めっきすることで導電性を大幅に高めることができると記載されている。しかし、大きなサイズで均一にめっきをするためにも導電性の向上は強く求められてきていた。
【特許文献１】特公昭４２−２３７４５号公報
【特許文献２】特開２００３−０７７３５０号公報
【特許文献３】ＷＯ２００４／００７８１０号報
【発明の開示】
【発明が解決しようとする課題】
【０００７】
従って本発明の目的は、導電性および光透過率が高い透明導電性フィルムを得ることにある。
【課題を解決するための手段】
【０００８】
本発明の上記目的は、以下の発明によって基本的に達成された。
（１）透明支持体表面に、第１スズ化合物を含有する酸性水溶液を作用させた後さらに貴金属イオンを含有する水溶液を作用させることを特徴とする銀拡散転写受像材料の製造方法。
（２）第１スズ化合物を含有する酸性水溶液が、塩酸酸性塩化第１スズ溶液である前記（１）に記載の銀拡散転写受像材料の製造方法
（３）貴金属イオンが、銀イオンあるいはパラジウムイオンである前記（１）または（２）に記載の銀拡散転写受像材料の製造方法
（４）前記（１）〜（３）のいずれかに記載の方法で製造された銀拡散転写受像材料に、ハロゲン化銀乳剤、可溶性銀錯塩形成剤、および還元剤をアルカリ液中で作用させることを特徴とする導電性銀薄膜の形成方法。
（５）前記（１）〜（３）のいずれかに記載の方法で製造された銀拡散転写受像材料上にハロゲン化銀乳剤層を塗設し、可溶性銀錯塩形成剤、および還元剤とアルカリ液中で作用させることを特徴とする導電性銀薄膜の形成方法。
（６）前記（４）または（５）に記載の導電性銀薄膜の形成方法であって、ハロゲン化銀乳剤を像様に露光した後、可溶性銀錯塩形成剤、および還元剤とアルカリ液中で作用させることを特徴とする透明導電性フィルム。
【発明の効果】
【０００９】
本発明の銀拡散転写受像材料により、導電性および光透過率が高い透明導電性フィルムを得ることができた。
【発明を実施するための最良の形態】
【００１０】
本発明における銀拡散転写受像材料とは、透明支持体表面に、貴金属イオンである銀イオンあるいはパラジウムイオンと還元剤である第１スズ化合物を作用させ、銀錯塩拡散転写現像の際に核となるものを透明支持体表面に付着させたものである。この銀拡散転写受像材料とハロゲン化銀乳剤層を有するもう一方の光記録材料をアルカリ液中で作用させることで導電性を有する銀薄膜を得ることができる。また、この銀拡散転写受像材料上にハロゲン化銀乳剤層を設けて、銀錯塩拡散転写現像処理をすることによっても導電性を有する銀薄膜を得ることができる。さらに、銀錯塩拡散転写現像処理を行う前に、ハロゲン化銀乳剤層に例えば網目状の様な画像を露光すれば銀錯塩拡散転写現像処理によって任意の形状パタンの導電性銀薄膜が形成された透明導電性フィルムを作製することができる。
【００１１】
銀錯塩拡散転写現像とは、ハロゲン化銀を可溶性銀錯塩形成剤で溶解して可溶性銀錯塩にし、同時にハイドロキノン等の還元剤（現像主薬）で還元して上記の銀拡散転写受像材料上の核に金属銀を析出させるものである。光記録材料とは、紫外線や可視光、赤外線などの光で露光することで潜像が形成されるものである。
【００１２】
続いて本発明に用いるスズ水溶液について説明をする。スズ水溶液に用いる第１スズ化合物とは、塩化第１スズ、酸化第１スズ、フッ化第１スズ、シュウ酸第１スズ、硫酸第１スズ等が挙げられるが特に塩化第１スズが好ましい。その含有量としては塩化第１スズで水溶液１Ｌあたり０．０００１ｍｏｌから０．２ｍｏｌが良く、さらに好ましく０．００３ｍｏｌから０．０２ｍｏｌが好ましい。また塩化第２スズや酸化第２スズなどの第２スズ化合物を併用して用いても良い。またこの水溶液は塩基性塩の生成を抑制するために酸性にしておくことが望ましく、塩酸や硝酸を添加しておくことが好ましい。さらに好ましくは塩酸が良く、その添加量は水溶液１Ｌあたり０．０００２ｍｏｌから０．６ｍｏｌが良い。また、この水溶液には液の寿命を延ばす目的や、親水性を向上させるために塩化第２鉄を添加することが望ましく、その添加量は水溶液１Ｌあたり、０．０００１ｍｏｌから０．２ｍｏｌが良い。
【００１３】
貴金属イオンに関しては、金、銀、白金、パラジウム、ロジウム、イリジウム等の各イオンが挙げられるが中でも銀イオンとパラジウムイオンが好ましい。水溶液を作製する際は硝酸銀、酢酸銀、シュウ酸銀や塩化パラジウム、臭化パラジウム、酸化パラジウム等の化合物として添加をするのが好ましく、特に好ましいのは硝酸銀であり、塩化パラジウムである。また、その添加量は水溶液１Ｌあたり、０．０００５ｍｏｌから０．０５ｍｏｌが良く、さらに好ましくは０．００２ｍｏｌから０．０２ｍｏｌが良い。
【００１４】
本発明において、透明支持体上に上記のスズ化合物、貴金属イオンを作用させる方法としては、浸漬、スプレー、塗布のいずれでも良い。また透明支持体上にスズ水溶液を作用させた後と、貴金属水溶液を作用させた後は、その都度水洗処理を行うことが好ましい。また、濡れ性を向上させる為に、スズ化合物を作用させる前に放電処理をおこなっても良く、放電処理としては、コロナ放電処理、プラズマ放電処理、大気圧グロー放電処理が挙げられる。
【００１５】
本発明に用いられる透明支持体としては、例えばポリエチレンテレフタレート等のポリエステル樹脂、ジアセテート樹脂、トリアセテート樹脂、アクリル樹脂、ポリカーボネート樹脂、ポリ塩化ビニル、ポリイミド樹脂、セルロイド等が挙げられる。
【００１６】
本発明に用いる透明支持体は親水性下引き加工されていることが好ましく、ゼラチン等のタンパク質を含有する下引き層、ポリビニルアルコール等の親水性ポリマーからなる下引き層、親水性基変性されたラテックスポリマー、ポリウレタン樹脂等の下引き層があることが好ましい。
【００１７】
本発明の銀拡散転写受像材料に金属銀を像様に析出させる方法として、別の支持体に形成させたハロゲン化銀乳剤層を、可溶性銀錯塩形成剤、および還元剤の存在下、アルカリ液中で密着転写させる方法や、前述の特開２００３−７７３５０号公報に記載されているように、物理現像核層、ハロゲン化銀乳剤層、保護層を支持体に近い方からこの順に設けた光記録材料を可溶性銀錯塩形成剤、および還元剤の存在下、アルカリ液中で処理して得る方法などがある。特に後者は、画質や生産効率の面から好ましいが、本発明では物理現像核層は設けず透明支持体表面に吸着性の高いスズイオンを作用させることにより透明支持体表面に核となる貴金属コロイド粒子を付着させた。またこのことにより高い導電性及び光透過率を得るに至った。
【００１８】
本発明において、ハロゲン化銀乳剤層に用いられるハロゲン化銀乳剤粒子の形成には、順混合、逆混合、同時混合等の、当業界では周知の方法が用いられる。なかでも同時混合法の１種で、粒子形成される液相中のｐＡｇを一定に保ついわゆるコントロールドダブルジェット法を用いることが、粒径のそろったハロゲン化銀乳剤粒子が得られる点において好ましい。本発明においては、好ましいハロゲン化銀乳剤粒子の平均粒径は０．２５μｍ以下、特に好ましくは０．０５〜０．２μｍである。本発明に用いられるハロゲン化銀乳剤のハロゲン化物組成には好ましい範囲が存在し、塩化物を８０モル％以上含有するのが好ましく、特に９０モル％以上が塩化物であることが特に好ましい。
【００１９】
本発明で用いられるハロゲン化銀乳剤は、必要に応じて粒子の形成あるいは物理熟成の過程において、亜硫酸塩、鉛塩、タリウム塩、ロジウム塩もしくはその錯塩、イリジウム塩もしくはその錯塩を共存させても良い。また、種々の化学増感剤によって増感することができ、イオウ増感法、セレン増感法、貴金属増感法など当業界で一般的な方法を、単独、あるいは組み合わせて用いることができる。また本発明において、ハロゲン化銀乳剤層に含有するハロゲン化銀量とゼラチン量の比率は、ハロゲン化銀（銀換算）とゼラチンとの質量比（銀／ゼラチン）が１．２以上、より好ましくは１．５以上である。さらに種々の目的のために、公知の写真用添加剤を用いることができ、リサーチ・ディスクロージャー♯１７６４３（１９７８年１２月）および１８７１６（１９７９年１１月）３０８１１９（１９８９年１２月）に記載、あるいは引用された文献に記載されている。
【００２０】
本発明においては、銀拡散転写受像材料とハロゲン化銀乳剤層の間に中間層を設けることが好ましい。この中間層は現像処理後不要となったハロゲン化銀乳剤層及び保護層を水洗剥離除去するのに好適である。またこの中間層は親水性ポリマーを主たるバインダーとする層である。ここでいう親水性ポリマーとは、具体的には、ゼラチン、アルブミン、カゼイン、ポリビニルアルコール等を用いることができる。特に好ましい親水性バインダーは、ゼラチン、アルブミン、カゼイン等のタンパク質である。また、バインダー量は固形分換算で５０重量％以上、より好ましくは７０重量％以上であり、必要に応じて写真業界では公知の界面活性剤や増粘剤を添加しても良い。
【００２１】
本発明においては、ハロゲン化銀乳剤層の上に保護層を設けることが好ましい。この保護層は中間層と同様に親水性ポリマーを主たるバインダーとする層であり、特に好ましい親水性バインダーは、ゼラチン、アルブミン、カゼイン等のタンパク質である。本発明の効果を十分に得るためには、この保護層のバインダー量としては、ハロゲン化銀乳剤層の層バインダー量に対して２０重量％〜１００重量％の範囲が好ましく、特に３０重量％〜８０重量％が好ましい。この保護層には、必要に応じて写真業界では公知の界面活性剤、ポリマーラテックス、マット剤、滑り剤、などを含有してもよい。またセーフライト耐性向上のために染料を含有させることは好ましい。さらに、処理後のハロゲン化銀乳剤層の剥離除去を妨げない限りにおいて、架橋剤により硬膜させることも可能である。
【００２２】
また、本発明においてはハロゲン化銀乳剤層とは反対の面に裏塗り層を設けることが好ましい。この裏塗り層も中間層、保護層と同様に親水性ポリマーを主たる成分とし、必要に応じて写真業界では公知の界面活性剤、ポリマーラテックス、マット剤、滑り剤、などを含有してもよく、ハレーション防止剤として色素を添加しても良い。
【００２３】
本発明の銀拡散転写受像材料に中間層、ハロゲン化銀乳剤層、保護層そして裏塗り層を設け得られた光記録材料から透明導電性フィルムを作製するための１つの方法として、例えば網目状パタンの導電性銀薄膜の形成が挙げられる。この場合、ハロゲン化銀乳剤層は網目状パタンに露光されるが、露光方法として、網目状パタンの透過原稿とハロゲン化銀乳剤層のある面とを膜膜で密着して露光する方法、あるいは各種レーザー光を用いて走査露光する方法等がある。また、各種レーザー光を用いて走査露光を行う場合は、ハロゲン化銀乳剤に各種レーザー光の発振波長に対応した増感色素を添加することが好ましい。
【００２４】
透明導電性フィルムを作製する場合、網目状パタンのような任意の形状パタンの透過原稿と上記光記録材料を密着して露光、あるいは、任意の形状パタンのデジタル画像を各種レーザー光の出力機で上記光記録材料に走査露光した後、可溶性銀錯塩形成剤と還元剤の存在下でアルカリ液中で処理することにより銀錯塩拡散転写現像が起こり、未露光部のハロゲン化銀が溶解されて銀錯塩となり、核上で還元されて金属銀が析出して任意の形状パタンの導電性銀薄膜を得ることができる。露光された部分はハロゲン化銀乳剤層中で化学現像されて黒化銀となる。現像後、中間層、ハロゲン化銀乳剤層および保護層は水洗除去されて、任意の形状パタンの導電性銀薄膜が表面に露出する。
【００２５】
銀錯塩拡散転写現像後のハロゲン化銀乳剤層等の銀拡散転写受像材料の上に設けられた層の除去方法は、水洗除去あるいは剥離紙等に転写剥離する方法がある。水洗除去は、スクラビングローラ等を用いて温冷水シャワーを噴射しながら除去する方法や温冷水をノズル等でジェット噴射しながら水の勢いで水洗除去する方法等を用いることが好ましい。温冷水の温度は２０℃から４０℃程度が望ましい。
【００２６】
次に、銀錯塩拡散転写現像のために必要な可溶性銀錯塩形成剤、還元剤、およびアルカリ液について説明する。可溶性銀錯塩形成剤は、ハロゲン化銀を溶解し可溶性の銀錯塩を形成させる化合物であり、還元剤はこの可溶性銀錯塩を還元して核上に金属銀を析出させるための化合物であり、これらの作用はアルカリ液中で行われる。
【００２７】
本発明に用いられる可溶性銀錯塩形成剤としては、チオ硫酸アンモニウムおよびチオ硫酸ナトリウムのようなチオ硫酸塩、チオシアン酸ナトリウムやチオシアン酸アンモニウムのようなチオシアン酸塩、亜硫酸ナトリウムや亜硫酸水素カリウムのような亜硫酸塩、オキサドリドン類、２−メルカプト安息香酸およびその誘導体、ウラシルのような環状イミド類、アルカノールアミン、ジアミン、特開平９−１７１２５７号公報に記載のメソイオン性化合物、ＵＳＰ５，２００，２９４に記載のようなチオエーテル類、５，５−ジアルキルヒダントイン類、アルキルスルホン類、他に、Ｔ．Ｈ．ジェームス編のザ・セオリー・オブ・ザ・フォトグラフィック・プロセス４版の４７４〜４７５項（１９７７年）に記載されている化合物が挙げられる。可溶性銀錯塩形成剤および還元剤は、ハロゲン化銀乳剤層中に添加してもよいし、またはアルカリ液中に含有させてもよく、更に複数の位置に含有してもよい。上記した可溶性銀錯塩形成剤および還元剤は、少なくともアルカリ液中に含有させるのが好ましい。
【００２８】
次に、本発明に用いられる還元剤について説明する。還元剤は写真現像の分野で公知の現像主薬を用いることができる。例えば、ハイドロキノン、カテコール、ピロガロール、メチルハイドロキノン、クロルハイドロキノン等のポリヒドロキシベンゼン類、アスコルビン酸およびその誘導体、１−フェニル−４，４−ジメチル−３−ピラゾリドン、１−フェニル−３ピラゾリドン、１−フェニル−４−メチル−４−ヒドロキシメチル−３−ピラゾリドン等の３−ピラゾリドン類、パラメチルアミノフェノール、パラアミノフェノール、パラヒドロキシフェニルグリシン、パラフェニレンジアミン等が挙げられる。
【００２９】
アルカリ液中への可溶性銀錯塩形成剤の含有量は、現像液１リットル当たり、０．１〜５モルの範囲で用いるのが適当であり、還元剤は現像液１リットル当たり０．０５〜１モルの範囲で用いるのが適当である。
【００３０】
アルカリ液のｐＨは１０以上が好ましく、更に１１〜１４が好ましい。本発明において銀錯塩拡散転写現像を行うためのアルカリ液の適用は、浸漬現像方式であっても塗布現像方式であってもよい。浸漬現像方式は、例えば、タンクに大量に貯流されたアルカリ液中に、ハロゲン化銀乳剤層が設けられた光記録材料を浸漬しながら搬送するものであり、塗布現像方式は、例えばハロゲン化銀乳剤層上にアルカリ液を１平方メートル当たり４０〜１２０ｍｌ程度塗布するものである。
【００３１】
本発明において、導電性および金属光沢を向上させるための好ましい態様は、アルカリ液を適用するときのアルカリ液の温度を２５℃以下にすることである。下限の温度は２℃程度である。アルカリ液の適用時間は、２０秒〜３分程度が適当である。この態様は、特に浸漬方式の場合に好適である。
【００３２】
以下実施例によって本発明を更に詳しく説明するが、本発明はこの実施例に限定されるものではない。
【実施例１】
【００３３】
透明支持体としては、厚み１００ミクロンのゼラチン下引き層を有するポリエチレンテレフタレートフィルムを用い、下記のように調整したスズ水溶液に２０℃で１０秒浸漬処理し、その後水洗を行った。次いで貴金属水溶液に２０℃で１０秒間浸漬処理をし水洗し、その後乾燥して銀拡散転写受像材料を得た。
【００３４】
＜スズ水溶液の調製＞
塩化第一スズ二水和物  ２．２６ｇ
塩酸  ０．８３ｇ
塩化第二鉄一水和物  ２．７ｇ
に水を加えて全量を１０００ｍｌとする。
【００３５】
＜貴金属水溶液１の調製＞
硝酸銀  ５ｇに水を加えて全量を１０００ｍｌとする。
【００３６】
続いて、下記組成の裏塗り層を銀拡散転写受像材料の片面に塗布した。
＜裏塗り層組成／１ｍ2あたり＞
ゼラチン  ２ｇ
不定形シリカマット剤（平均粒径５μｍ）  ２０ｍｇ
染料１  ２００ｍｇ
界面活性剤（Ｓ−１）  ４００ｍｇ
界面活性剤（Ｓ−２）  ５ｍｇ
【００３７】
【化１】
2006260888.tif 000002
【００３８】
続いて、下記組成の中間層、ハロゲン化銀乳剤層および、保護層を裏塗り層とは反対の面にこの順序で塗布を行った。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１μｍになるように調製した。このようにして得られたハロゲン化銀乳剤を定法に従いチオ硫酸ナトリウムと塩化金酸を用い金イオウ増感を施した。こうして得られたハロゲン化銀乳剤は銀１ｇあたり０．５ｇのゼラチンを含み、ハロゲン化銀乳剤層はゼラチン量で２．０ｇ／ｍ2になるように、中間層はゼラチン量で０．２５ｇ／ｍ2になるように保護層はゼラチン量で１．０ｇ／ｍ2になるように塗布した。
【００３９】
＜中間層組成＞
ゼラチン  ２５ｇ
界面活性剤（Ｓ−１）  ３ｇ
【００４０】
＜ハロゲン化銀乳剤層組成＞
ゼラチン  ５０ｇ
ハロゲン化銀乳剤  ３００ｇ銀相当
１−フェニル−５−メルカプトテトラゾール  ０．３ｇ
界面活性剤（Ｓ−１）  ３ｇ
【００４１】
＜保護層組成＞
ゼラチン  １００ｇ
不定形シリカマット剤（平均粒径３．５μｍ）  １ｇ
界面活性剤（Ｓ−１）  １ｇ
界面活性剤（Ｓ−２）  １０ｍｇ
【００４２】
このようにして得た光記録材料を、水銀灯を光源とする密着プリンターで４００ｎｍ以下の光をカットする樹脂フィルターを介し、細線幅２０μｍで格子間隔２００μｍの網目パタンの透過原稿を膜膜で密着させて露光し、続いて、下記のアルカリ液（銀錯塩拡散転写用現像液）中に２０℃で６０秒間浸漬した後、続いて中間層、ハロゲン化銀乳剤層および保護層を温水水洗除去して、網目状パタンの導電性銀薄膜を形成させた。
【００４３】
＜アルカリ液＞
水酸化ナトリウム  ２０ｇ
ハイドロキノン  ２０ｇ
１−フェニル−３−ピラゾリドン  ２ｇ
亜硫酸ナトリウム  ３０ｇ
モノメチルエタノールアミン  １０ｇ
全量を水で１０００ｍｌにして、ｐＨ＝１３に調整する。
【実施例２】
【００４４】
実施例１の貴金属水溶液１に代え下記に記載の貴金属水溶液２を用いる事以外は同様に処理を行い、銀拡散転写受像材料を得た。
【００４５】
＜貴金属水溶液２の調製＞
塩化パラジウム  ５ｇに水を加えて全量を１０００ｍｌとする。
【００４６】
その後、裏塗り層、中間層、ハロゲン化銀乳剤層、保護層は実施例１と同じ組成のものを実施例１と同量を塗布した。このようにして得た光記録材料を実施例１と同様に密着プリンターで露光、アルカリ液に浸漬した後温水で水洗、乾燥をおこなった。
【００４７】
（比較例１）
下記に記載の物理現像核層塗液を硫化パラジウムが固形分で０．４ｍｇ／ｍ2になるように、ポリエチレンテレフタレートフィルム上に塗布し、乾燥した。
＜硫化パラジウムゾルの調整＞
Ａ液    塩化パラジウム        ５ｇ
塩酸                ４０ｍｌ
蒸留水          １０００ｍｌ
Ｂ液    硫化ソーダ        ８．６ｇ
蒸留水          １０００ｍｌ
Ａ液とＢ液を撹拌しながら混合し、３０分後にイオン交換樹脂の充填されたカラムに通し硫化パラジウムゾルを得た。
＜物理現像核層塗液の調整＞
前記硫化パラジウムゾル  ５０ｍｌ
２質量％のグルタルアルデヒド溶液  ２０ｍｌ
界面活性剤（Ｓ−１）１ｇ
に水を加えて全量を２０００ｍｌとする。
【００４８】
その後、裏塗り層、中間層、ハロゲン化銀乳剤層、保護層は実施例１と同じ組成のものを実施例１と同量を塗布した。このようにして得た光記録材料を実施例１と同様に密着プリンターで露光、アルカリ液に浸漬した後温水で水洗、乾燥をおこなった。
【００４９】
上記のようにして得られた実施例１及び２と比較例１の網目状パタンの導電性銀薄膜が形成された透明導電性フィルムの試料を用いて全光線透過率を日本精密光学（株）製、ＰＯＩＣ ＨＡＺＥＭＥＴＥＲ ＳＥＰ−ＨＳ−Ｄ１型を用い測定し、同フィルムの表面抵抗値は、（株）ダイアインスツルメンツ製、ロレスタ−ＧＰ／ＥＳＰプローブを用いて、ＪＩＳ Ｋ ７１９４に従い測定した。その結果を表１にまとめた。
【００５０】
【表１】
2006260888.tif 000003
【００５１】
表１の結果であきらかなように本発明で製造した銀拡散転写受像材料を用いて作製した透明導電性フィルムは導電性、光透過率の高い物が得られた。
【産業上の利用可能性】
【００５２】
本発明の銀拡散転写受像材料は、像様でなく、一様に銀を析出させた導電性銀薄膜の形成や、網目状ではなく回路パタン等を有する任意の形状パタンの透明回路材料にも応用が可能である。